(57)【要約】【課題】化学的特性（耐久性、特に耐アルカリ性）に優れる電解質膜、電極触媒層形成用バインダーおよび電池電極触媒層を製造できる陰イオン交換樹脂、その陰イオン交換樹脂から形成される電解質膜、電極触媒層形成用バインダーおよび電池電極触媒層、ならびにその電解質膜または電池電極触媒層を備える燃料電池を提供する。【解決手段】例えば、２価のフッ素含有炭化水素基を介して互いに結合する複数の芳香環からなる２価の疎水性基が炭素−炭素結合を介して繰り返される疎水ユニットと、２価の炭化水素基および／または炭素−炭素結合を介して互いに結合する複数の芳香環からなり、ピペリジン環を有する４級アンモニウム塩を含む陰イオン交換基含有基と結合している親水性基が炭素−炭素結合を介して繰り返される親水ユニットとが、炭素−炭素結合を介して結合している陰イオン交換樹脂を用いる。【選択図】図１
2020033393.tif 000002
【特許請求の範囲】
【請求項１】
２価の疎水性基単体からなる、または、２価の疎水性基が、エーテル結合、チオエーテル結合、もしくは炭素−炭素結合を介して繰り返される疎水ユニットと、
陰イオン交換基含有基を含む２価の親水性基単体からなる、または、陰イオン交換基含有基を含む２価の親水性基が、エーテル結合、チオエーテル結合、もしくは炭素−炭素結合を介して繰り返される親水ユニットと
を有し、
前記陰イオン交換基含有基が、下記式（Ａ）または（Ｂ）で表されるものであり、
前記疎水ユニットと前記親水ユニットとが、エーテル結合、チオエーテル結合、または炭素−炭素結合を介して結合していることを特徴とする、陰イオン交換樹脂。
【化１】
2020033393.tif 000056
（式中、Ｒ１、Ｒ２、Ｒ３、Ｒ４、Ｒ５、およびＲ６は、互いに同一または相異なって、水素原子、ハロゲン原子、または擬ハロゲン化物が結合した炭素原子またはケイ素原子を示し、Ｑは、窒素原子またはリン原子を示し、ｎ１、ｎ２、およびｎ５は、０以上の整数を示す。）
【化２】
2020033393.tif 000057
（式中、Ｒ１、Ｒ２、Ｒ３、Ｒ４、Ｒ５、Ｒ７、およびＲ８は、互いに同一または相異なって、水素原子、ハロゲン原子、または擬ハロゲン化物が結合した炭素原子またはケイ素原子を示し、Ｒ９は、炭素原子またはケイ素原子を示し、Ｑは、窒素原子またはリン原子を示し、Ｔは、水素原子、ハロゲン原子、または擬ハロゲン化物を示し、ｎ１、ｎ２、ｎ５、ｎ７、およびｎ８は、０以上の整数を示す。）
【請求項２】
前記陰イオン交換基含有基が、下記式（Ａ２）または（Ｂ２）で表されるものであることを特徴とする、請求項１に記載の陰イオン交換樹脂。
【化３】
2020033393.tif 000058
（式中、Ｑは、窒素原子またはリン原子を示し、ｎ１およびｎ５は、互いに同一または相異なって、０以上の整数を示す。）
【化４】
2020033393.tif 000059
（式中、Ｑは、窒素原子またはリン原子を示し、ｎ１およびｎ５は、互いに同一または相異なって、０以上の整数を示す。）
【請求項３】
前記疎水性基が、単数の芳香環からなり、または、２価の炭化水素基、２価のケイ素含有基、２価の窒素含有基、２価のリン含有基、２価の酸素含有基、２価の硫黄含有基、もしくは炭素−炭素結合を介して互いに結合する複数の芳香環からなり、
前記親水性基が、単数の芳香環からなり、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の芳香環からなり、前記連結基または前記芳香環のうち少なくとも１つが、前記陰イオン交換基含有基と結合していることを特徴とする、請求項１又は２に記載の陰イオン交換樹脂。
【請求項４】
前記疎水性基が、下記式（２）で表される、ハロゲン原子または擬ハロゲン化物またはアルキル基またはアリール基で置換されていてもよいビスフェノール残基を含むことを特徴とする、請求項３に記載の陰イオン交換樹脂。
【化５】
2020033393.tif 000060
（式中、Ｒは、ハロゲン原子または擬ハロゲン化物で置換されていてもよい、炭化水素基、ケイ素含有基、窒素含有基、リン含有基、酸素含有基、硫黄含有基、または直接結合を示し、Ａｌｋは、互いに同一または相異なって、アルキル基またはアリール基を示し、Ｘは、互いに同一または相異なって、ハロゲン原子または擬ハロゲン化物を示し、ａ、ｂ、ｃ、およびｄは、互いに同一または相異なって、０〜４の整数を示す。）
【請求項５】
前記疎水性基が、下記式（１）で表される、ハロゲン原子または擬ハロゲン化物またはアルキル基またはアリール基で置換されていてもよいビスフェノール残基を含むことを特徴とする、請求項４に記載の陰イオン交換樹脂。
【化６】
2020033393.tif 000061
（式中、Ａｌｋ、Ｘ、ａ、ｂ、ｃ、およびｄは、前記式（２）のＡｌｋ、Ｘ、ａ、ｂ、ｃ、およびｄと同意義を示し、Ｚは、互いに同一または相異なって、炭素原子またはケイ素原子を示し、Ｒは、互いに同一または相異なって、ケイ素含有基、窒素含有基、リン含有基、酸素含有基、硫黄含有基、または直接結合を示し、ｌは、１以上の整数を示し、ｈ、ｈ’、ｈ’’、ｉ、ｉ’、ｉ’’、ｊおよびｋは、互いに同一または相異なって、０以上の整数を示す。）
【請求項６】
前記式（１）において、Ｚは、炭素原子であり、Ｒは、直接結合であり、Ｘは、フッ素原子であり、ｈ、ｈ’、ｈ’’、ｉ、ｉ’、ｉ’’、ｊ、およびｋは、０であることを特徴とする、請求項５に記載の陰イオン交換樹脂。
【請求項７】
前記親水性基が、単数の多環式化合物からなる、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の多環式化合物からなることを特徴とする、請求項１ないし６のいずれか１項に記載の陰イオン交換樹脂。
【請求項８】
前記親水性基が、下記式（３）で表されるフルオレン残基を含むことを特徴とする、請求項１ないし７のいずれか１項に記載の陰イオン交換樹脂。
【化７】
2020033393.tif 000062
（式中、ＩｏｎおよびＩｏｎ’は、互いに同一または相異なって、陰イオン交換基含有基を示す。）
【請求項９】
請求項１ないし８のいずれか１項に記載の陰イオン交換樹脂を含むことを特徴とする、電解質膜。
【請求項１０】
請求項１ないし８のいずれか１項に記載の陰イオン交換樹脂を含むことを特徴とする、電極触媒層形成用バインダー。
【請求項１１】
請求項１０に記載の電極触媒層形成用バインダーを含むことを特徴とする、電池電極触媒層。
【請求項１２】
請求項１ないし８のいずれか１項に記載の陰イオン交換樹脂を含む電解質膜と、
前記電解質膜を挟んで対向配置され、含水素燃料が供給される燃料側電極、および、酸素または空気が供給される酸素側電極と、
を備えたことを特徴とする、燃料電池。
【請求項１３】
前記含水素燃料が、水素、アルコール、またはヒドラジン類であることを特徴とする、請求項１２に記載の燃料電池。
【請求項１４】
電解質膜と、
前記電解質膜を挟んで対向配置され、含水素燃料が供給される燃料側電極、および、酸素または空気が供給される酸素側電極と
を備え、
前記燃料側電極および／または前記酸素側電極が、請求項１１に記載の電池電極触媒層を含むことを特徴とする、燃料電池。
【請求項１５】
前記含水素燃料が、水素、アルコール、またはヒドラジン類であることを特徴とする、請求項１４に記載の燃料電池。
【発明の詳細な説明】
【技術分野】
【０００１】
本発明は陰イオン交換樹脂、電解質膜、電極触媒層形成用バインダー、電池電極触媒層および燃料電池に関する。
【背景技術】
【０００２】
単数の芳香環からなる、または、２価の炭化水素基、２価のケイ素含有基、２価の窒素含有基、２価のリン含有基、２価の酸素含有基、２価の硫黄含有基、もしくは炭素−炭素結合を介して互いに結合する複数の芳香環からなる２価の疎水性基と、単数の芳香環からなる、または、２価の炭化水素基、２価のケイ素含有基、２価の窒素含有基、２価のリン含有基、２価の酸素含有基、２価の硫黄含有基、もしくは炭素−炭素結合を介して互いに結合する複数の芳香環からなり、前記芳香環のうち少なくとも１つが陰イオン交換基を有する２価の親水性基と、所定の構造を有する２価のフッ素含有基とからなり、前記疎水性基が、エーテル結合、チオエーテル結合、または炭素−炭素結合を介して繰り返される疎水ユニットと、前記親水性基が、エーテル結合、チオエーテル結合、または炭素−炭素結合を介して繰り返される親水ユニットとを有し、前記疎水ユニットと前記親水ユニットとが、エーテル結合、チオエーテル結合、または炭素−炭素結合を介して結合しており、かつ前記２価のフッ素含有基が、前記疎水ユニットおよび／または前記親水ユニットの主鎖中に、エーテル結合、チオエーテル結合、炭素−ケイ素結合、または炭素−炭素結合を介して結合している陰イオン交換樹脂が知られている（特許文献１）。
【先行技術文献】
【特許文献】
【０００３】
【特許文献１】特開２０１６−４４２２４号公報
【発明の概要】
【発明が解決しようとする課題】
【０００４】
特許文献１に記載された陰イオン交換樹脂は、高い電気特性（陰イオン導電性）を保持したまま、化学的特性（耐久性、特に耐アルカリ性）を向上させることに成功しているが、さらなる化学的特性の向上が望まれている。
【０００５】
そこで、本発明は、化学的特性（耐久性、特に耐アルカリ性）に優れる電解質膜、電極触媒層形成用バインダーおよび電池電極触媒層を製造できる陰イオン交換樹脂、その陰イオン交換樹脂から形成される電解質膜および電極触媒層形成用バインダー、その電極触媒層形成用バインダーから形成される電池電極触媒層、ならびにその電解質膜または電池電極触媒層を備える燃料電池を提供することを目的とする。
【課題を解決するための手段】
【０００６】
前記課題を解決するために、本発明の陰イオン交換樹脂は、
２価の疎水性基単体からなる、または、２価の疎水性基が、エーテル結合、チオエーテル結合、もしくは炭素−炭素結合を介して繰り返される疎水ユニットと、
陰イオン交換基含有基を含む２価の親水性基単体からなる、または、陰イオン交換基含有基を含む２価の親水性基が、エーテル結合、チオエーテル結合、もしくは炭素−炭素結合を介して繰り返される親水ユニットと
を有し、
前記陰イオン交換基含有基が、下記式（Ａ）または（Ｂ）で表されるものであり、
前記疎水ユニットと前記親水ユニットとが、エーテル結合、チオエーテル結合、または炭素−炭素結合を介して結合していることを特徴とする。
【０００７】
【化１】
2020033393.tif 000003
（式中、Ｒ１、Ｒ２、Ｒ３、Ｒ４、Ｒ５、およびＲ６は、互いに同一または相異なって、水素原子、ハロゲン原子、または擬ハロゲン化物が結合した炭素原子またはケイ素原子を示し、Ｑは、窒素原子またはリン原子を示し、ｎ１、ｎ２、およびｎ５は、０以上の整数を示す。）
【０００８】
【化２】
2020033393.tif 000004
（式中、Ｒ１、Ｒ２、Ｒ３、Ｒ４、Ｒ５、Ｒ７、およびＲ８は、互いに同一または相異なって、水素原子、ハロゲン原子、または擬ハロゲン化物が結合した炭素原子またはケイ素原子を示し、Ｒ９は、炭素原子またはケイ素原子を示し、Ｑは、窒素原子またはリン原子を示し、Ｔは、水素原子、ハロゲン原子、または擬ハロゲン化物を示し、ｎ１、ｎ２、ｎ５、ｎ７、およびｎ８は、０以上の整数を示す。）
【０００９】
本発明の陰イオン交換樹脂では、前記陰イオン交換基含有基が、下記式（Ａ２）または（Ｂ２）で表されるものであることが好適である。
【００１０】
【化３】
2020033393.tif 000005
（式中、Ｑは、窒素原子またはリン原子を示し、ｎ１およびｎ５は、互いに同一または相異なって、０以上の整数を示す。）
【００１１】
【化４】
2020033393.tif 000006
（式中、Ｑは、窒素原子またはリン原子を示し、ｎ１およびｎ５は、互いに同一または相異なって、０以上の整数を示す。）
【００１２】
本発明の陰イオン交換樹脂では、前記疎水性基が、単数の芳香環からなり、または、２価の炭化水素基、２価のケイ素含有基、２価の窒素含有基、２価のリン含有基、２価の酸素含有基、２価の硫黄含有基、もしくは炭素−炭素結合を介して互いに結合する複数の芳香環からなり、
前記親水性基が、単数の芳香環からなり、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の芳香環からなり、前記連結基または前記芳香環のうち少なくとも１つが、前記陰イオン交換基含有基と結合していることが好適である。
【００１３】
本発明の陰イオン交換樹脂では、前記疎水性基が、下記式（２）で示される、ハロゲン原子または擬ハロゲン化物またはアルキル基またはアリール基で置換されていてもよいビスフェノール残基を含むことが好適である。
【００１４】
【化５】
2020033393.tif 000007
（式中、Ｒは、炭化水素基、ケイ素含有基、窒素含有基、リン含有基、酸素含有基、硫黄含有基、芳香族基、または直接結合を示し、Ａｌｋは、互いに同一または相異なって、アルキル基またはアリール基を示し、Ｘは、互いに同一または相異なって、ハロゲン原子または擬ハロゲン化物を示し、ａ、ｂ、ｃ、およびｄは、互いに同一または相異なって、０〜４の整数を示す。）
【００１５】
本発明の陰イオン交換樹脂では、前記疎水性基が、下記式（１）で表される、ハロゲン原子または擬ハロゲン化物またはアルキル基またはアリール基で置換されていてもよいビスフェノール残基を含む（特に、下記式（１）において、Ｚは、炭素原子であり、Ｒは、直接結合であり、Ｘは、フッ素原子であり、ｈ、ｈ’、ｈ’’、ｉ、ｉ’、ｉ’’、ｊ、およびｋは、０である）ことが好適である。
【００１６】
【化６】
2020033393.tif 000008
（式中、Ａｌｋ、Ｘ、ａ、ｂ、ｃ、およびｄは、前記式（２）のＡｌｋ、Ｘ、ａ、ｂ、ｃ、およびｄと同意義を示し、Ｚは、互いに同一または相異なって、炭素原子またはケイ素原子を示し、Ｒは、互いに同一または相異なって、ケイ素含有基、窒素含有基、リン含有基、酸素含有基、硫黄含有基、または直接結合を示し、ｌは、１以上の整数を示し、ｈ、ｈ’、ｈ’’、ｉ、ｉ’、ｉ’’、ｊおよびｋは、互いに同一または相異なって、０以上の整数を示す。）
【００１７】
本発明の陰イオン交換樹脂では、前記親水性基が、単数の多環式化合物からなる、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の多環式化合物からなることが好適である。
【００１８】
本発明の陰イオン交換樹脂では、前記親水性基が、下記式（３）で表されるフルオレン残基を含むことが好適である。
【００１９】
【化７】
2020033393.tif 000009
（式中、ＩｏｎおよびＩｏｎ’は、互いに同一または相異なって、陰イオン交換基含有基を示す。）
【００２０】
前記課題を解決するために、本発明の電解質膜は、上記の陰イオン交換樹脂を含むことを特徴とする。
【００２１】
前記課題を解決するために、本発明の電極触媒層形成用バインダーは、上記の陰イオン交換樹脂を含むことを特徴とする。
【００２２】
前記課題を解決するために、本発明の電池電極触媒層は、上記の電極触媒層形成用バインダーを含むことを特徴とする。
【００２３】
前記課題を解決するために、本発明の燃料電池は、
上記の陰イオン交換樹脂を含む電解質膜と、
前記電解質膜を挟んで対向配置され、含水素燃料が供給される燃料側電極、および、酸素または空気が供給される酸素側電極と、
を備えたことを特徴とする。
【００２４】
本発明の燃料電池では、前記含水素燃料が、水素、アルコール、またはヒドラジン類であることが好適である。
【００２５】
前記課題を解決するために、本発明の燃料電池は、
電解質膜と、
前記電解質膜を挟んで対向配置され、含水素燃料が供給される燃料側電極、および、酸素または空気が供給される酸素側電極と
を備え、
前記燃料側電極および／または前記酸素側電極が、上記の電池電極触媒層を含むことを特徴とする。
【００２６】
本発明の燃料電池では、前記含水素燃料が、水素、アルコール、またはヒドラジン類であることが好適である。
【発明の効果】
【００２７】
本発明によれば、化学的特性（耐久性、特に耐アルカリ性）に優れる電解質膜、電極触媒層形成用バインダーおよび電池電極触媒層を製造できる陰イオン交換樹脂、その陰イオン交換樹脂から形成される電解質膜および電極触媒層形成用バインダー、その電極触媒層形成用バインダーから形成される電池電極触媒層、ならびにその電解質膜または電池電極触媒層を備える燃料電池を提供できる。
【図面の簡単な説明】
【００２８】
【図１】本発明の燃料電池の一実施形態を示す概略構成図である。
【図２】実施例および比較例で得られたサンプルにおける水酸化物イオン導電率の経時変化の結果を示すグラフである。
【発明を実施するための形態】
【００２９】
本発明の陰イオン交換樹脂は、２価の疎水性基と、２価の親水性基とからなる。
【００３０】
本発明の陰イオン交換樹脂において、２価の疎水性基としては、単数の芳香環からなるもの、または、２価の炭化水素基、２価のケイ素含有基、２価の窒素含有基、２価のリン含有基、２価の酸素含有基、２価の硫黄含有基、もしくは炭素−炭素結合を介して互いに結合する複数（２つ以上、好ましくは、２つ）の芳香環からなるものが挙げられる。
【００３１】
芳香環としては、例えば、ベンゼン環、ナフタレン環、インデン環、アズレン環、フルオレン環、アントラセン環、フェナントレン環などの、炭素数６〜１４の単環または多環式化合物、および、アゾール、オキソール、チオフェン、オキサゾール、チアゾール、ピリジンなどの、複素環式化合物が挙げられる。
【００３２】
芳香環として、好ましくは、炭素数６〜１４の単環芳香族炭化水素が挙げられ、より好ましくは、ベンゼン環が挙げられる。
【００３３】
また、芳香環は、必要により、ハロゲン原子、アルキル基、アリール基、擬ハロゲン化物などの置換基に置換されていてもよい。ハロゲン原子としては、フッ素原子、塩素原子、臭素原子、ヨウ素原子が挙げられる。擬ハロゲン化物としては、トリフルオロメチル基、−ＣＮ、−ＮＣ、−ＯＣＮ、−ＮＣＯ、−ＯＮＣ、−ＳＣＮ、−ＮＣＳ、−ＳｅＣＮ、−ＮＣＳｅ、−ＴｅＣＮ、−ＮＣＴｅ、−Ｎ３が挙げられる。アルキル基としては、例えば、メチル基、エチル基、プロピル基、ｉ−プロピル基、ブチル基、ｉ−ブチル基、ｓｅｃ−ブチル基、ｔ−ブチル基、ペンチル基、ヘキシル基、ヘプチル基、オクチル基等の炭素数１〜２０のアルキル基；シクロプロピル基、シクロブチル基、シクロペンチル基、シクロヘキシル基、シクロヘプチル基、シクロオクチル基等の炭素数１〜２０のシクロアルキル基が挙げられる。アリール基としては、例えば、フェニル基、ビフェニル基、ナフチル基、フルオレニル基が挙げられる。
【００３４】
なお、芳香環がハロゲン原子、アルキル基、アリール基、擬ハロゲン化物などの置換基に置換される場合において、ハロゲン原子、アルキル基、アリール基、擬ハロゲン化物などの置換基の置換数および置換位置は、目的および用途に応じて、適宜設定される。
【００３５】
ハロゲン原子に置換された芳香環として、より具体的には、例えば、１〜４つのハロゲン原子で置換されたベンゼン環（例えば、１〜４つのフッ素で置換されたベンゼン環、１〜４つの塩素で置換されたベンゼン環、１〜４つの臭素で置換されたベンゼン環、１〜４つのヨウ素で置換されたベンゼン環など、１〜４のハロゲン原子は、全て同一であっても、相異なっていてもよい）などが挙げられる。
【００３６】
２価の炭化水素基としては、例えば、メチレン（−ＣＨ２−）、エチレン、プロピレン、ｉ−プロピレン（−Ｃ（ＣＨ３）２−）、ブチレン、ｉ−ブチレン、ｓｅｃ−ブチレン、ペンチレン（ペンテン）、ｉ−ペンチレン、ｓｅｃ−ペンチレン、ヘキシレン（ヘキサメチレン）、３−メチルペンテン、ヘプチレン、オクチレン、２−エチルヘキシレン、ノニレン、デシレン、ｉ−デシレン、ドデシレン、テトラデシレン、ヘキサデシレン、オクタデシレンなどの、炭素数１〜２０の２価の飽和炭化水素基が挙げられる。
【００３７】
２価の炭化水素基として、好ましくは、炭素数１〜３の２価の飽和炭化水素基、具体的には、メチレン（−ＣＨ２−）、エチレン、プロピレン、ｉ−プロピレン（−Ｃ（ＣＨ３）２−）が挙げられ、より好ましくは、メチレン（−ＣＨ２−）、イソプロピレン（−Ｃ（ＣＨ３）２−）が挙げられ、とりわけ好ましくは、ｉ−プロピレン（−Ｃ（ＣＨ３）２−）が挙げられる。
【００３８】
２価の炭化水素基は、前記した芳香環における、１価の残基で置換されていても良い。
【００３９】
芳香族基としては、例えば、前記した芳香環における、２価の残基が挙げられる。好ましくは、ｍ−フェニレン基およびフルオレニル基が挙げられる。
【００４０】
このような疎水性基として、好ましくは、下記式（２）で示される、アルキル基、アリール基、ハロゲン原子または擬ハロゲン化物で置換されていてもよいビスフェノール残基（Ｒを介して互いに結合する２つのベンゼン環からなる２価の疎水性基）が挙げられる。
【００４１】
【化８】
2020033393.tif 000010
（式中、Ｒは、炭化水素基、ケイ素含有基、窒素含有基、リン含有基、酸素含有基、硫黄含有基、芳香族基、または直接結合を示し、Ａｌｋは、互いに同一または相異なって、アルキル基またはアリール基を示し、Ｘは、互いに同一または相異なって、ハロゲン原子または擬ハロゲン化物を示し、ａ、ｂ、ｃ、およびｄは、互いに同一または相異なって、０〜４の整数を示す。）
【００４２】
上記式（２）において、Ｒは、炭化水素基、ケイ素含有基、窒素含有基、リン含有基、酸素含有基、硫黄含有基、または直接結合を示し、好ましくは、ｉ−プロピレン（−Ｃ（ＣＨ３）２−）を示す。
【００４３】
上記式（２）において、Ａｌｋは、互いに同一または相異なって、アルキル基またはアリール基を示す。アルキル基としては、上記したアルキル基が挙げられ、アリール基としては、上記したアリール基が挙げられる。
【００４４】
上記式（２）において、Ｘは、互いに同一または相異なって、上記したハロゲン原子または擬ハロゲン化物を示す。
【００４５】
上記式（２）において、ａおよびｂは、互いに同一または相異なって、０〜４の整数を示し、好ましくは、０〜２の整数を示し、さらに好ましくは、ａおよびｂが、ともに０を示す。
【００４６】
上記式（２）において、ｃおよびｄは、互いに同一または相異なって、０〜４の整数を示し、好ましくは、０〜２の整数を示し、さらに好ましくは、ｃおよびｄが、ともに０を示す。
【００４７】
このような疎水性基として、とりわけ好ましくは、下記式（１）で表される、ハロゲン原子または擬ハロゲン化物またはアルキル基またはアリール基で置換されていてもよいビスフェノール残基が挙げられる。
【００４８】
【化９】
2020033393.tif 000011
（式中、Ａｌｋ、Ｘ、ａ、ｂ、ｃ、およびｄは、前記式（２）のＡｌｋ、Ｘ、ａ、ｂ、ｃ、およびｄと同意義を示し、Ｚは、互いに同一または相異なって、炭素原子またはケイ素原子を示し、Ｒは、互いに同一または相異なって、ケイ素含有基、窒素含有基、リン含有基、酸素含有基、硫黄含有基、または直接結合を示し、ｌは、１以上の整数を示し、ｈ、ｈ’、ｈ’’、ｉ、ｉ’、ｉ’’、ｊおよびｋは、互いに同一または相異なって、０以上の整数を示す。）
【００４９】
上記式（１）において、Ｚは、互いに同一または相異なって、炭素原子またはケイ素原子を示し、好ましくは炭素原子を示す。
【００５０】
上記式（１）において、Ｒは、互いに同一または相異なって、ケイ素含有基、窒素含有基、リン含有基、酸素含有基、硫黄含有基、または直接結合を示し、好ましくは直接結合を示す。
【００５１】
上記式（１）において、Ｘは、互いに同一または相異なって、上記したハロゲン原子もしくは擬ハロゲン化物、または水素原子を示し、好ましくはハロゲン原子または水素原子を示し、より好ましくはフッ素原子を示す。
【００５２】
上記式（１）において、ｌは１以上の整数を示し、好ましくは１〜２０の整数を示し、より好ましくは２〜６の整数を示す。
【００５３】
上記式（１）において、ｈ、ｈ’、ｈ’’、ｉ、ｉ’、ｉ’’、ｊ、およびｋは、互いに同一または相異なって、０以上の整数を示し、好ましくは０〜２０の整数を示し、より好ましくは０〜３の整数を示し、さらに好ましくは０または１を示す。
【００５４】
このような疎水性基として、とりわけ好ましくは、下記式（１’）または（１’’）で表されるフッ素含有ビスフェノール残基が挙げられる。
【００５５】
【化１０】
2020033393.tif 000012
（式中、ｌは、前記式（１）のｌと同意義を示す。）
【００５６】
このように、２価のフッ素含有基を疎水ユニットを構成する疎水性基の主鎖中に導入することで、以下の効果が得られる。
・分子間相互作用の低い主鎖により溶解性・柔軟性が向上する
・撥水性を与え、親水部（イオン交換基周辺）との相分離が発達しイオン導電パスを形成できる
・撥水性により、親水性の水酸化物イオンや酸化剤が主鎖に近づきにくくなる（耐アルカリ性・化学的安定性向上）
・主鎖の剛性を制御できる（電解質膜の柔軟性向上）
・ガラス転移温度が低く、触媒層と接着できる（接触抵抗低下）
・ガス拡散性を制御できる（バインダーとして使用した際の酸素の拡散性増大）
【００５７】
また、このような疎水性基として、好ましくは、炭素−炭素結合を介して互いに結合する２つ以上の芳香環からなる２価の疎水性基が挙げられ、その具体例としては、下記式（２ａ）で表される直鎖状オリゴフェニレン基が挙げられる。
【００５８】
【化１１】
2020033393.tif 000013
（式中、ｘは、２〜８の整数を示す。）
【００５９】
このような疎水性基として、とりわけ好ましくは、以下の構造で表される直鎖状オリゴフェニレン基が挙げられる。
【００６０】
【化１２】
2020033393.tif 000014
【００６１】
疎水性基として、炭素−炭素結合を介して互いに結合する２つ以上の芳香環からなる２価の疎水性基（好ましくは、上記式（２ａ）で表される直鎖状オリゴフェニレン基）を含むことで、電気的特性（導電率）が優れたものとなる。特に、ＩＥＣ（イオン交換容量）が上昇してもイオン基１個あたりの含水数が上昇しにくく、高い導電率が達成しやすくなる。
【００６２】
上記式（２ａ）において、ｘは、２〜８の整数を示し、好ましくは、２〜６の整数を示し、さらに好ましくは、２（すなわちビフェニレン基）を示す。
【００６３】
疎水性基として、その他にも、以下の構造を有するものが挙げられる。
【００６４】
【化１３】
2020033393.tif 000015
【００６５】
本発明の陰イオン交換樹脂において、２価の親水性基としては、単数の芳香環からなり、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の芳香環からなり、前記連結基または前記芳香環のうち少なくとも１つが、所定の陰イオン交換基含有基と結合しているものが挙げられる。
【００６６】
芳香環は、単環式化合物（ベンゼン環）でもよく、多環式化合物でもよい。多環式化合物としては、例えば、ナフタレン環、インデン環、アズレン環、フルオレン環、アントラセン環、フェナントレン環、カルバゾール環、インドール環が挙げられ、好ましくは、フルオレン環が挙げられる。
【００６７】
２価の炭化水素基としては、上記した２価の炭化水素基が挙げられる。
【００６８】
陰イオン交換基含有基は、親水性基において側鎖に導入され、具体的には、下記式（Ａ）または（Ｂ）で表されるものである。
【００６９】
【化１４】
2020033393.tif 000016
（式中、Ｒ１、Ｒ２、Ｒ３、Ｒ４、Ｒ５、およびＲ６は、互いに同一または相異なって、水素原子、ハロゲン原子、または擬ハロゲン化物が結合した炭素原子またはケイ素原子を示し、Ｑは、窒素原子またはリン原子を示し、ｎ１、ｎ２、およびｎ５は、０以上の整数を示す。）
【００７０】
上記式（Ａ）において、Ｒ１、Ｒ２、Ｒ３、Ｒ４、Ｒ５、およびＲ６は、互いに同一または相異なって、水素原子、上記したハロゲン原子、または上記した擬ハロゲン化物が結合した炭素原子またはケイ素原子を示し、好ましくはメチレン基（−ＣＨ２−）である。
【００７１】
上記式（Ａ）において、Ｑは、窒素原子またはリン原子を示し、好ましくは窒素原子である。
【００７２】
上記式（Ａ）において、ｎ１は、０以上の整数を示し、好ましくは、１〜２０の整数であり、より好ましくは、３〜１０の整数であり、さらに好ましくは、４〜８の整数である。
【００７３】
上記式（Ａ）において、ｎ２は、０以上の整数を示し、好ましくは、２〜１０の整数であり、より好ましくは、３〜８の整数であり、さらに好ましくは、４〜６の整数である。
【００７４】
上記式（Ａ）において、ｎ５は、０以上の整数を示し、好ましくは、１〜４の整数であり、より好ましくは、１〜２の整数である。
【００７５】
【化１５】
2020033393.tif 000017
（式中、Ｒ１、Ｒ２、Ｒ３、Ｒ４、Ｒ５、Ｒ７、およびＲ８は、互いに同一または相異なって、水素原子、ハロゲン原子、または擬ハロゲン化物が結合した炭素原子またはケイ素原子を示し、Ｒ９は、炭素原子またはケイ素原子を示し、Ｑは、窒素原子またはリン原子を示し、Ｔは、水素原子、ハロゲン原子、または擬ハロゲン化物を示し、ｎ１、ｎ２、ｎ５、ｎ７、およびｎ８は、０以上の整数を示す。）
【００７６】
上記式（Ｂ）において、Ｒ１、Ｒ２、Ｒ３、Ｒ４、Ｒ５、Ｒ６、Ｒ７、およびＲ８は、互いに同一または相異なって、水素原子、上記したハロゲン原子、または上記した擬ハロゲン化物が結合した炭素原子またはケイ素原子を示し、好ましくはメチレン基（−ＣＨ２−）である。
【００７７】
上記式（Ｂ）において、Ｒ９は、炭素原子またはケイ素原子を示し、好ましくは炭素原子である。
【００７８】
上記式（Ｂ）において、Ｑは、窒素原子またはリン原子を示し、好ましくは窒素原子である。
【００７９】
上記式（Ｂ）において、ｎ１は、０以上の整数を示し、好ましくは、１〜２０の整数であり、より好ましくは、３〜１０の整数であり、さらに好ましくは、４〜８の整数である。
【００８０】
上記式（Ｂ）において、ｎ２は、０以上の整数を示し、好ましくは、２〜１０の整数であり、より好ましくは、３〜８の整数であり、さらに好ましくは、４〜６の整数である。
【００８１】
上記式（Ｂ）において、ｎ５は、０以上の整数を示し、好ましくは、１〜４の整数であり、より好ましくは、１〜２の整数である。
【００８２】
上記式（Ｂ）において、ｎ７は、０以上の整数を示し、好ましくは、１〜５の整数であり、より好ましくは、０〜４の整数であり、さらに好ましくは、１〜３の整数である。
【００８３】
上記式（Ｂ）において、ｎ８は、０以上の整数を示し、好ましくは、１〜５の整数であり、より好ましくは、０〜４の整数であり、さらに好ましくは、１〜３の整数である。
【００８４】
陰イオン交換基含有基として、好ましくは、下記式（Ａ１）、下記式（Ａ２）、下記式（Ａ３）、下記式（Ｂ１）、下記式（Ｂ２）、下記式（Ｂ３）、下記式（Ｂ４）、または下記式（Ｂ５）で表されるものが挙げられ、さらに好ましくは、下記式（Ａ２）または（Ｂ２）で表されるものが挙げられる。
【００８５】
【化１６】
2020033393.tif 000018
（式中、Ｑ、ｎ１、およびｎ５は、上記式（Ａ）のＱ、ｎ１、およびｎ５と同意義を示す。）
【００８６】
【化１７】
2020033393.tif 000019
（式中、Ｑ、ｎ１、およびｎ５は、上記式（Ａ）のＱ、ｎ１、およびｎ５と同意義を示す。）
【００８７】
【化１８】
2020033393.tif 000020
（式中、Ｑ、ｎ１、およびｎ５は、上記式（Ａ）のＱ、ｎ１、およびｎ５と同意義を示す。）
【００８８】
【化１９】
2020033393.tif 000021
（式中、Ｑ、ｎ１、およびｎ５は、上記式（Ｂ）のＱ、ｎ１、およびｎ５と同意義を示す。）
【００８９】
【化２０】
2020033393.tif 000022
（式中、Ｑ、ｎ１、およびｎ５は、上記式（Ｂ）のＱ、ｎ１、およびｎ５と同意義を示す。）
【００９０】
【化２１】
2020033393.tif 000023
（式中、Ｑ、ｎ１、およびｎ５は、上記式（Ｂ）のＱ、ｎ１、およびｎ５と同意義を示す。）
【００９１】
【化２２】
2020033393.tif 000024
（式中、Ｑ、ｎ１、およびｎ５は、上記式（Ｂ）のＱ、ｎ１、およびｎ５と同意義を示す。）
【００９２】
【化２３】
2020033393.tif 000025
（式中、Ｑ、ｎ１、およびｎ５は、上記式（Ｂ）のＱ、ｎ１、およびｎ５と同意義を示す。）
【００９３】
陰イオン交換基含有基として、とりわけ好ましくは、上記式（Ａ２）において、Ｑが窒素原子であり、ｎ１が６であり、ｎ５が０である、以下の構造を有するものが挙げられる。
【００９４】
【化２４】
2020033393.tif 000026
【００９５】
陰イオン交換基含有基として、とりわけ好ましくは、上記式（Ｂ２）において、Ｑが窒素原子であり、ｎ１が６であり、ｎ５が０である、以下の構造を有するものが挙げられる。
【００９６】
【化２５】
2020033393.tif 000027
【００９７】
陰イオン交換基含有基は、連結基または芳香環の少なくとも１つに結合されていればよく、複数の連結基または芳香環に結合されていてもよく、全ての連結基または芳香環に結合されていてもよい。また、陰イオン交換基は、１つの連結基または芳香環に複数個結合されていてもよい。
【００９８】
このような親水性基として、好ましくは、単数の多環式化合物からなるもの、または、２価の炭化水素基、２価のケイ素含有基、２価の窒素含有基、２価のリン含有基、２価の酸素含有基、もしくは２価の硫黄含有基である連結基、および／または炭素−炭素結合を介して互いに結合する複数の多環式化合物からなるものが挙げられる。
【００９９】
このような親水性基として、とりわけ好ましくは、下記式（３）で表されるフルオレン残基が挙げられる。
【０１００】
【化２６】
2020033393.tif 000028
（式中、ＩｏｎおよびＩｏｎ’は、互いに同一または相異なって、上記した陰イオン交換基含有基を示す。）
【０１０１】
このような親水性基として、とりわけ好ましくは、下記式（３’）、下記式（３’’）、または下記式（３’’’）で示されるフルオレン残基が挙げられる。
【０１０２】
【化２７】
2020033393.tif 000029
【０１０３】
【化２８】
2020033393.tif 000030
【０１０４】
【化２９】
2020033393.tif 000031
【０１０５】
親水性基として、その他にも、以下の構造を有するものが挙げられる。
【０１０６】
【化３０】
2020033393.tif 000032
（式中、Ｉｏｎは、互いに同一または相異なって、上記した陰イオン交換基含有基を示す。）
【０１０７】
本発明の陰イオン交換樹脂では、上記した疎水性基が、エーテル結合、チオエーテル結合、または炭素−炭素結合を介して繰り返される疎水ユニットと、上記した親水性基が、エーテル結合、チオエーテル結合、または炭素−炭素結合を介して繰り返される親水ユニットとを有していてもよい。疎水ユニットは、疎水性基単体からなる、または疎水性基が炭素−炭素結合を介して繰り返されていることが好ましく、また親水ユニットは、親水性基単体からなる、または親水性基が炭素−炭素結合を介して繰り返されて形成されていることが好ましい。
【０１０８】
なお、ユニットとは一般に用いられるブロック共重合体のブロックに相当する。
【０１０９】
疎水ユニットとして、好ましくは、上記式（２）で示される、アルキル基、アリール基、ハロゲン原子または擬ハロゲン化物で置換されていてもよいビスフェノール残基が、炭素−炭素結合を介して互いに結合して形成されるユニットが挙げられる。上記ビスフェノール残基は、複数種がランダム状、交互などの規則状、またはブロック状で互いに結合して形成されるユニットでもよい。
【０１１０】
このような疎水ユニットは、例えば、下記式（７）で示される。
【０１１１】
【化３１】
2020033393.tif 000033
（式中、Ｒ、Ａｌｋ、Ｘ、ａ、ｂ、ｃ、およびｄは、上記式（２）のＲ、Ａｌｋ、Ｘ、ａ、ｂ、ｃ、およびｄと同意義を示し、ｑは、１〜２００を示す。）
【０１１２】
上記式（７）において、ｑは、例えば、１〜２００、好ましくは、１〜５０を示す。
【０１１３】
このような疎水ユニットとして、さらに好ましくは、上記式（１）で表される、ハロゲン原子または擬ハロゲン化物またはアルキル基またはアリール基で置換されていてもよいビスフェノール残基が、炭素−炭素結合を介して互いに結合して形成されるユニットが挙げられる。
【０１１４】
このような疎水ユニットは、例えば、下記式（７ａ）で示される。
【０１１５】
【化３２】
2020033393.tif 000034
（式中、Ａｌｋ、Ｘ、ａ、ｂ、ｃ、およびｄは、前記式（２）のＡｌｋ、Ｘ、ａ、ｂ、ｃ、およびｄと同意義を示し、Ｚ、Ｒ、Ｘ、ｌ、ｈ、ｈ’、ｈ’’、ｉ、ｉ’、ｉ’’、ｊ、およびｋは、前記式（１）のＺ、Ｒ、Ｘ、ｌ、ｈ、ｈ’、ｈ’’、ｉ、ｉ’、ｉ’’、ｊ、およびｋと同意義を示し、ｑは、１〜２００を示す。）
【０１１６】
上記式（７）において、ｑは、例えば、１〜２００、好ましくは、１〜５０を示す。
【０１１７】
このような疎水ユニットは、とりわけ好ましくは、下記式（７ａ’）で示される。
【０１１８】
【化３３】
2020033393.tif 000035
（式中、ｌは、前記式（１）のｌと同意義を示し、ｑは、１〜２００（好ましくは、１〜５０）を示す。）
【０１１９】
親水ユニットとして、好ましくは、上記式（３）で示されるフルオレン残基（親水性基）が、エーテル結合、チオエーテル結合、または炭素−炭素結合（好ましくは、炭素−炭素結合）を介して互いに結合して形成されるユニットが挙げられる。上記フルオレン残基は、複数種がランダム状、交互などの規則状、またはブロック状で互いに結合して形成されるユニットでもよい。
【０１２０】
このような親水ユニットは、例えば、下記式（９）で示される。
【０１２１】
【化３４】
2020033393.tif 000036
（式中、ＩｏｎおよびＩｏｎ’は、互いに同一または相異なって、上記式（３）のＩｏｎおよびＩｏｎ’と同意義を示し、ｍは、１〜２００（好ましくは、１〜５０）を示す。）
【０１２２】
このような親水ユニットとして、とりわけ好ましくは、上記式（３’）で示されるフルオレン残基が炭素−炭素結合を介して互いに結合して形成されるユニットが挙げられる。
【０１２３】
このような親水ユニットは、例えば、下記式（９’）で示される。
【０１２４】
【化３５】
2020033393.tif 000037
（式中、ｍは、１〜２００（好ましくは、１〜５０）を示す。）
【０１２５】
本発明の陰イオン交換樹脂では、上記した疎水ユニットと上記した親水ユニットとが、エーテル結合、チオエーテル結合、または炭素−炭素結合を介して結合している。特に、上記した疎水ユニットと上記した親水ユニットとが、炭素−炭素結合を介して結合していることが好ましい。
【０１２６】
このような陰イオン交換樹脂として、好ましくは、下記式（１３）で示されるように、上記式（７）で示される疎水ユニットと、上記式（９）で示される親水ユニットとが炭素−炭素結合を介して結合された陰イオン交換樹脂が挙げられる。
【０１２７】
【化３６】
2020033393.tif 000038
（式中、Ｒ、Ａｌｋ、Ｘ、ａ、ｂ、ｃ、およびｄは、上記式（７）のＲ、Ａｌｋ、Ｘ、ａ、ｂ、ｃ、およびｄと同意義を示し、ＩｏｎおよびＩｏｎ’は、上記式（９）のＩｏｎおよびＩｏｎ’と同意義を示し、ｑおよびｍは配合比あるいは繰り返し数を表し、１〜２００を示し、ｏは、繰り返し数を表し、１〜１００を示す。）
【０１２８】
このような陰イオン交換樹脂として、さらに好ましくは、下記式（１３’）で示されるように、上記式（７ａ）で示される疎水ユニットと、上記式（９）で示される親水ユニットとが炭素−炭素結合を介して結合された陰イオン交換樹脂が挙げられる。
【０１２９】
【化３７】
2020033393.tif 000039
（式中、Ａｌｋ、Ｘ、ａ、ｂ、ｃ、およびｄは、前記式（２）のＡｌｋ、Ｘ、ａ、ｂ、ｃ、およびｄと同意義を示し、Ｚ、Ｒ、Ｘ、ｌ、ｈ、ｈ’、ｈ’’、ｉ、ｉ’、ｉ’’、ｊ、およびｋは、前記式（１）のＺ、Ｒ、Ｘ、ｌ、ｈ、ｈ’、ｈ’’、ｉ、ｉ’、ｉ’’、ｊ、およびｋと同意義を示し、ＩｏｎおよびＩｏｎ’は、上記式（９）のＩｏｎおよびＩｏｎ’と同意義を示し、ｑおよびｍは配合比あるいは繰り返し数を表し、１〜２００を示し、ｏは、繰り返し数を表し、１〜１００を示す。）
【０１３０】
このような陰イオン交換樹脂として、とりわけ好ましくは、下記式（１３’’）で示されるように、上記式（７ａ’）で示される疎水ユニットと、上記式（９’）で示される親水ユニットとが炭素−炭素結合を介して結合された陰イオン交換樹脂が挙げられる。
【０１３１】
【化３８】
2020033393.tif 000040
（式中、ｌは、前記式（７ａ’）のｌと同意義を示し、ｑおよびｍは配合比あるいは繰り返し数を表し、１〜２００を示し、ｏは、繰り返し数を表し、１〜１００を示す。）
【０１３２】
このような陰イオン交換樹脂の数平均分子量は、上記したように、例えば、１０〜１０００ｋＤａ、好ましくは、３０〜５００ｋＤａである。
【０１３３】
陰イオン交換樹脂を製造する方法としては、特に制限されず、公知の方法を採用することができる。好ましくは、重縮合反応による方法が、採用される。
【０１３４】
この方法により陰イオン交換樹脂を製造する場合には、例えば、疎水性基形成用モノマーを準備し、陰イオン交換基含有基前駆官能基を有する親水性基形成用モノマーを準備し、疎水性基形成用モノマーと陰イオン交換基含有基前駆官能基を有する親水性基形成用モノマーとを重合反応させることによりポリマーを合成し、ポリマー中の陰イオン交換基含有基前駆官能基をイオン化させることにより、陰イオン交換樹脂を製造することができる。あるいは、疎水性基形成用モノマーを準備し、親水性基形成用モノマーを準備し、疎水性基形成用モノマーと親水性基形成用モノマーとを重合反応させることによりポリマーを合成し、ポリマー中に陰イオン交換基含有基を有する置換基を導入することにより、陰イオン交換樹脂を製造することができる。
【０１３５】
重縮合反応については、従来公知の一般的な方法を採用することができる。好ましくは、炭素−炭素結合を形成する、クロスカップリングが採用される。
【０１３６】
疎水性基形成用モノマーとして、好ましくは、上記式（２）に対応する、下記式（２２）で示される化合物が挙げられる。
【０１３７】
【化３９】
2020033393.tif 000041
（式中、Ａｌｋ、Ｒ、Ｘ、ａ、ｂ、ｃ、およびｄは、前記式（２）のＡｌｋ、Ｒ、Ｘ、ａ、ｂ、ｃ、およびｄと同意義を示し、ＹおよびＹ’は、互いに同一または相異なって、ハロゲン原子、擬ハロゲン化物、ボロン酸基、ボロン酸誘導体、または水素原子を示す。）
【０１３８】
疎水性基形成用モノマーとして、とりわけ好ましくは、上記式（１）に対応する、下記式（２１）で示される化合物が挙げられる。
【０１３９】
【化４０】
2020033393.tif 000042
（式中、Ａｌｋ、Ｒ、Ｘ、Ｚ、ａ、ｂ、ｃ、ｄ、ｌ、ｈ、ｈ’、ｈ’’、ｉ、ｉ’、ｉ’’、ｊおよびｋは、前記式（１）のＡｌｋ、Ｒ、Ｘ、Ｚ、ａ、ｂ、ｃ、ｄ、ｌ、ｈ、ｈ’、ｈ’’、ｉ、ｉ’、ｉ’’、ｊおよびｋと同意義を示し、ＹおよびＹ’は、互いに同一または相異なって、ハロゲン原子、擬ハロゲン化物、ボロン酸基、ボロン酸誘導体、または水素原子を示す。）
【０１４０】
陰イオン交換基含有基前駆官能基を有する親水性基形成用モノマーとして、好ましくは、上記式（３）に対応する、下記式（２３）で示される化合物が挙げられる。
【０１４１】
【化４１】
2020033393.tif 000043
（式中、Ｐｒｅは、互いに同一または相異なって、陰イオン交換基含有基前駆官能基を示し、ＹおよびＹ’は、互いに同一または相異なって、ハロゲン原子、擬ハロゲン化物、ボロン酸基、ボロン酸誘導体、または水素原子を示す。）
【０１４２】
疎水性基形成用モノマーおよび陰イオン交換基含有基前駆官能基を有する親水性基形成用モノマーをクロスカップリングにより重合させる際において、第１モノマーおよび第２モノマーの配合量は、それぞれ、得られる陰イオン交換樹脂前駆体ポリマーにおいて所望の疎水ユニットと親水ユニットの配合比になるように調整される。
【０１４３】
これらの方法では、疎水性基形成用モノマーと陰イオン交換基含有基前駆官能基を有する親水性基形成用モノマーとを、例えば、Ｎ，Ｎ−ジメチルアセトアミド、ジメチルスルホキシドなどの溶媒に溶解させ、ビス（シクロオクタ−１，５−ジエン）ニッケル（０）などを触媒として、重合する方法など、公知の方法を採用することができる。
【０１４４】
クロスカップリング反応における反応温度は、例えば、−１００〜３００℃、好ましくは、−５０〜２００℃であり、反応時間は、例えば、１〜４８時間、好ましくは、２〜５時間である。
【０１４５】
これにより、下記式（１５）、および、下記式（１６）で示される陰イオン交換樹脂前駆体ポリマーが得られる。
【０１４６】
【化４２】
2020033393.tif 000044
（式中、Ａｌｋ、Ｒ、Ｘ、ａ、ｂ、ｃ、およびｄは、前記式（１）のＡｌｋ、Ｒ、Ｘ、ａ、ｂ、ｃ、およびｄと同意義を示し、Ｐｒｅは、互いに同一または相異なって、陰イオン交換基含有基前駆官能基を示し、ｑおよびｍは配合比あるいは繰り返し数を表し、１〜２００を示し、ｏは繰り返し数を表し、１〜１００を示す。）
【０１４７】
【化４３】
2020033393.tif 000045
（式中、Ａｌｋ、Ｒ、Ｘ、Ｚ、ａ、ｂ、ｃ、ｄ、ｌ、ｈ、ｈ’、ｈ’’、ｉ、ｉ’、ｉ’’、ｊおよびｋは、前記式（１）のＡｌｋ、Ｒ、Ｘ、Ｚ、ａ、ｂ、ｃ、ｄ、ｌ、ｈ、ｈ’、ｈ’’、ｉ、ｉ’、ｉ’’、ｊおよびｋと同意義を示し、Ｐｒｅは、互いに同一または相異なって、陰イオン交換基含有基前駆官能基を示し、ｑおよびｍは配合比あるいは繰り返し数を表し、１〜２００を示し、ｏは繰り返し数を表し、１〜１００を示す。）
【０１４８】
次いで、この方法では、陰イオン交換基含有基前駆官能基をイオン化する。イオン化する方法としては、特に制限されず、公知の方法を採用することができる。
【０１４９】
陰イオン交換樹脂前駆体ポリマーを、例えば、Ｎ，Ｎ−ジメチルアセトアミド、ジメチルスルホキシドなどの溶媒に溶解させ、ヨウ化メチルなどをアルキル化剤として、イオン化する方法など、公知の方法を採用することができる。
【０１５０】
イオン化反応における反応温度は、例えば、０〜１００℃、好ましくは、２０〜８０℃であり、反応時間は、例えば、２４〜７２時間、好ましくは、４８〜７２時間である。
【０１５１】
これにより、上記式（１３）および（１３’）で示される陰イオン交換樹脂が得られる。
【０１５２】
陰イオン交換樹脂のイオン交換基容量は、例えば、０．１〜４．０ｍｅｑ．／ｇ、好ましくは、０．６〜３．０ｍｅｑ．／ｇである。
【０１５３】
なお、イオン交換基容量は、下記式（２４）により求めることができる。
［イオン交換基容量（ｍｅｑ．／ｇ）］＝親水ユニット当たりの陰イオン交換基導入量×親水ユニットの繰り返し単位×１０００／（疎水ユニットの分子量×疎水ユニットの繰り返し単位数＋親水ユニットの分子量×親水ユニットの繰り返し単位数＋イオン交換基の分子量×親水ユニットの繰り返し単位数）  （２４）
なお、イオン交換基導入量とは、単位親水性基あたりのイオン交換基の数と定義される。また、陰イオン交換基導入量は、親水性基において主鎖または側鎖に導入された上記陰イオン交換基のモル数（ｍｏｌ）である。
【０１５４】
そして、このような陰イオン交換樹脂は、２価の疎水性基単体からなる、または、２価の疎水性基が、エーテル結合、チオエーテル結合、もしくは炭素−炭素結合を介して繰り返される疎水ユニットと、陰イオン交換基含有基を含む２価の親水性基単体からなる、または、陰イオン交換基含有基を含む２価の親水性基が、エーテル結合、チオエーテル結合、もしくは炭素−炭素結合を介して繰り返される親水ユニットとを有し、前記陰イオン交換基含有基が、前記式（Ａ）で表されるものであり、前記疎水ユニットと前記親水ユニットとが、エーテル結合、チオエーテル結合、または炭素−炭素結合を介して結合している。つまり、この陰イオン交換樹脂には、所定の陰イオン交換基含有基を有する親水性基が導入されているため、化学的特性（耐久性、特に耐アルカリ性）に優れる。
【０１５５】
特に、親水性基が炭素−炭素結合を介して繰り返される親水ユニットを有する場合、エーテル結合が含有されていないため、耐アルカリ性などの耐久性に優れる。より詳しくは、親水ユニットにエーテル結合が含有されていると、下記のように、水酸化物イオン（ＯＨ−）による分解が起きる可能性があり、耐アルカリ性が十分でない場合があった。
【０１５６】
【化４４】
2020033393.tif 000046
【０１５７】
それに対し、親水性基が炭素−炭素結合を介して繰り返される親水ユニットを有する陰イオン交換樹脂の親水ユニットには、エーテル結合が含有されていないため、上記の機構による分解は起こらず、その結果として耐アルカリ性などの耐久性に優れたものとなる。
【０１５８】
本発明は、このような陰イオン交換樹脂を用いて得られる電解質層（電解質膜）、さらには、その電解質層（電解質膜）を備える燃料電池を、含んでいる。すなわち、本発明の電解質膜は、燃料電池用電解質膜であることが好ましい。
【０１５９】
図１は、本発明の燃料電池の一実施形態を示す概略構成図である。図１において、この燃料電池１は、燃料電池セルＳを備えており、燃料電池セルＳは、燃料側電極２、酸素側電極３および電解質膜４を備え、燃料側電極２および酸素側電極３が、それらの間に電解質膜４を挟んだ状態で、対向配置されている。
【０１６０】
電解質膜４としては、上記した陰イオン交換樹脂を用いることができる（すなわち、電解質膜４は、上記した陰イオン交換樹脂を含んでいる。）。
【０１６１】
なお、電解質膜４としては、例えば、多孔質基材などの公知の補強材により補強することができ、さらには、例えば、分子配向などを制御するための二軸延伸処理や、結晶化度や残存応力を制御するための熱処理などの各種処理することができる。また、電解質膜４には、その機械強度を上げるために、公知のフィラーを添加することができ、電解質膜４と、ガラス不織布などの補強剤とをプレスにより複合化させることもできる。
【０１６２】
また、電解質膜４において、通常用いられる各種添加剤、例えば、相溶性を向上させるための相溶化剤、例えば、樹脂劣化を防止するための酸化防止剤、例えば、フィルムとしての成型加工における取扱性を向上するための帯電防止剤や滑剤などを、電解質膜４としての加工や性能に影響を及ぼさない範囲で、適宜含有させることができる。
【０１６３】
電解質膜４の厚さは、特に制限されず、目的および用途に応じて、適宜設定される。
【０１６４】
電解質膜４の厚みは、例えば、１．２〜３５０μｍ、好ましくは、５〜２００μｍである。
【０１６５】
燃料側電極２は、電解質膜４の一方の面に対向接触されている。この燃料側電極２は、例えば、多孔質担体に触媒が担持されている触媒層（電池電極触媒層）を含んでいる。
【０１６６】
多孔質担体としては、特に限定されず、カーボンなどの、撥水性担体が挙げられる。
【０１６７】
電極触媒としては、特に制限されず、例えば、白金族元素（Ｒｕ、Ｒｈ、Ｐｄ、Ｏｓ、Ｉｒ、Ｐｔ）、鉄族元素（Ｆｅ、Ｃｏ、Ｎｉ）などの周期表第８〜１０（ＩＵＰＡＣ  Ｐｅｒｉｏｄｉｃ  Ｔａｂｌｅ  ｏｆ  ｔｈｅ  Ｅｌｅｍｅｎｔｓ（ｖｅｒｓｉｏｎ  ｄａｔｅ  １９  Ｆｅｂｒｕａｒｙ  ２０１０）に従う。以下同じ。）族元素や、例えば、Ｃｕ、Ａｇ、Ａｕなどの周期表第１１族元素など、さらにはこれらの組み合わせなどが挙げられ、好ましくは、Ｐｔ（白金）が挙げられる。
【０１６８】
燃料側電極２は、例えば、上記多孔質単体および触媒を、公知の電解質溶液に分散させ、電極インクを調製する。次いで、必要により、電極インクの粘度を、アルコール類などの適量の有機溶媒を配合することにより調整し、その後、電極インクを、公知の方法（例えば、スプレー法、ダイコーター法など）により電解質膜４の一方面に塗布し、所定の温度で乾燥させることにより、薄膜状の電極膜として電解質膜４の一方面に接合される。
【０１６９】
燃料側電極２における電極触媒の担持量は、特に限定されないが、例えば、０．１〜１０．０ｍｇ／ｃｍ２、好ましくは、０．５〜５．０ｍｇ／ｃｍ２である。
【０１７０】
燃料側電極２では、後述するように、供給される燃料と、電解質膜４を通過した水酸化物イオン（ＯＨ−）とを反応させて、電子（ｅ−）および水（Ｈ２Ｏ）を生成させる。なお、例えば、燃料が水素（Ｈ２）である場合には、電子（ｅ−）および水（Ｈ２Ｏ）のみを生成させ、燃料がアルコールである場合には、電子（ｅ−）および水（Ｈ２Ｏ）、および二酸化炭素（ＣＯ２）などを生成させ、燃料がヒドラジン（ＮＨ２ＮＨ２）である場合には、電子（ｅ−）、水（Ｈ２Ｏ）および窒素（Ｎ２）を生成させる。
【０１７１】
酸素側電極３は、電解質膜４の他方の面に対向接触されている。この酸素側電極３は、例えば、多孔質担体に触媒が担持されている触媒層（電池電極触媒層）を含んでいる。
【０１７２】
酸素側電極３は、例えば、上記多孔質単体および触媒を、公知の電解質溶液に分散させ、電極インクを調製する。次いで、必要により、電極インクの粘度を、アルコール類などの適量の有機溶媒を配合することにより調整し、その後、電極インクを、公知の方法（例えば、スプレー法、ダイコーター法など）により電解質膜４の他方面に塗布し、所定の温度で乾燥させることにより、薄膜状の電極膜として電解質膜４の他方面に接合される。
【０１７３】
これにより、電解質膜４、燃料側電極２および酸素側電極３は、電解質膜４の一方面に薄膜状の燃料側電極２が接合され、電解質膜４の他方面に薄膜状の酸素側電極３が接合されてなる膜・電極接合体を形成している。
【０１７４】
酸素側電極３における触媒の担持量は、特に限定されないが、例えば、０．１〜１０．０ｍｇ／ｃｍ２、好ましくは、０．５〜５．０ｍｇ／ｃｍ２である。
【０１７５】
酸素側電極３では、後述するように、供給される酸素（Ｏ２）と、電解質膜４を通過した水（Ｈ２Ｏ）と、外部回路１３を通過した電子（ｅ−）とを反応させて、水酸化物イオン（ＯＨ−）を生成させる。
【０１７６】
燃料電池セルＳは、さらに、燃料供給部材５および酸素供給部材６を備えている。燃料供給部材５は、ガス不透過性の導電性部材からなり、その一方の面が、燃料側電極２に対向接触されている。そして、この燃料供給部材５には、燃料側電極２の全体に燃料を接触させるための燃料側流路７が、一方の面から凹む葛折状の溝として形成されている。なお、この燃料側流路７には、その上流側端部および下流側端部に、燃料供給部材５を貫通する供給口８および排出口９がそれぞれ連続して形成されている。
【０１７７】
また、酸素供給部材６も、燃料供給部材５と同様に、ガス不透過性の導電性部材からなり、その一方の面が、酸素側電極３に対向接触されている。そして、この酸素供給部材６にも、酸素側電極３の全体に酸素（空気）を接触させるための酸素側流路１０が、一方の面から凹む葛折状の溝として形成されている。なお、この酸素側流路１０にも、その上流側端部および下流側端部に、酸素供給部材６を貫通する供給口１１および排出口１２がそれぞれ連続して形成されている。
【０１７８】
この燃料電池１は、実際には、上記した燃料電池セルＳが、複数積層されるスタック構造として形成される。そのため、燃料供給部材５および酸素供給部材６は、実際には、両面に燃料側流路７および酸素側流路１０が形成されるセパレータとして構成される。
【０１７９】
なお、図示しないが、この燃料電池１には、導電性材料によって形成される集電板が備えられており、集電板に備えられた端子から燃料電池１で発生した起電力を外部に取り出すことができるように構成されている。
【０１８０】
また、図１においては、この燃料電池セルＳの燃料供給部材５と酸素供給部材６とを外部回路１３によって接続し、その外部回路１３に電圧計１４を介在させて、発生する電圧を計測するようにしている。
【０１８１】
この燃料電池１においては、燃料が、改質などを経由することなく直接に、または、改質などを経由した上で、燃料側電極２に供給される。
【０１８２】
燃料としては、含水素燃料が挙げられる。
【０１８３】
含水素燃料は、分子中に水素原子を含有する燃料であって、例えば、水素ガス、アルコール類、ヒドラジン類などが挙げられ、好ましくは、水素ガスまたはヒドラジン類が挙げられる。
【０１８４】
ヒドラジン類として、具体的には、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、塩酸ヒドラジン（ＮＨ２ＮＨ２・ＨＣｌ）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などが挙げられる。上記例示の燃料は、単独または２種類以上組み合わせて用いることができる。
【０１８５】
上記した燃料化合物のうち、炭素を含まない化合物、すなわち、ヒドラジン、水加ヒドラジン、硫酸ヒドラジンなどは、ＣＯおよびＣＯ２の生成がなく、触媒の被毒が生じないことから、耐久性の向上を図ることができ、実質的なゼロエミッションを実現することができる。
【０１８６】
また、上記例示の燃料としては、上記の燃料化合物をそのまま用いてもよいが、上記例示の燃料化合物を、例えば、水および／またはアルコール（例えば、メタノール、エタノール、プロパノール、ｉ−プロパノールなどの低級アルコールなど）などの溶液として用いることができる。この場合、溶液中の燃料化合物の濃度は、燃料化合物の種類によっても異なるが、例えば、１〜９０質量％、好ましくは、１〜３０質量％である。上記例示の溶媒は、単独または２種類以上組み合わせて用いることができる。
【０１８７】
さらに、燃料は、上記した燃料化合物をガス（例えば、蒸気）として用いることができる。
【０１８８】
そして、酸素供給部材６の酸素側流路１０に酸素（空気）を供給しつつ、燃料供給部材５の燃料側流路７に上記した燃料を供給すれば、酸素側電極３においては、次に述べるように、燃料側電極２で発生し、外部回路１３を介して移動する電子（ｅ−）と、燃料側電極２で発生する水（Ｈ２Ｏ）と、酸素（Ｏ２）とが反応して、水酸化物イオン（ＯＨ−）を生成する。生成した水酸化物イオン（ＯＨ−）は、アニオン交換膜からなる電解質膜４を、酸素側電極３から燃料側電極２へ移動する。そして、燃料側電極２においては、電解質膜４を通過した水酸化物イオン（ＯＨ−）と、燃料とが反応して、電子（ｅ−）と水（Ｈ２Ｏ）とが生成する。生成した電子（ｅ−）は、燃料供給部材５から外部回路１３を介して酸素供給部材６に移動され、酸素側電極３へ供給される。また、生成した水（Ｈ２Ｏ）は、電解質膜４を燃料側電極２から酸素側電極３へ移動する。このような燃料側電極２および酸素側電極３における電気化学的反応によって、起電力が生じ、発電が行われる。
【０１８９】
なお、この燃料電池１の運転条件は、特に限定されないが、例えば、燃料側電極２側の加圧が２００ｋＰａ以下、好ましくは、１００ｋＰａ以下であり、酸素側電極３側の加圧が２００ｋＰａ以下、好ましくは、１００ｋＰａ以下であり、燃料電池セルＳの温度が０〜１２０℃、好ましくは、２０〜８０℃として設定される。
【０１９０】
そして、このような燃料電池１においては、電解質膜４に、上記の耐久性に優れる陰イオン交換樹脂を含む電解質膜が、用いられている。
【０１９１】
そのため、本発明の陰イオン交換樹脂を用いて得られる本発明の電解質膜、および、そのような電解質膜を備える燃料電池は、耐久性に優れる。
【０１９２】
また、本発明は、上記した陰イオン交換樹脂を含む電極触媒層形成用バインダー、その電極触媒層形成用バインダーを含む電池電極触媒層、さらには、その電池電極触媒層を備える燃料電池を含んでいる。
【０１９３】
すなわち、燃料電池１では、上記した燃料側電極２および／または酸素側電極３の形成時において、陰イオン交換樹脂を電極触媒層形成用バインダーに含有させることができる。
【０１９４】
陰イオン交換樹脂を電極触媒層形成用バインダーに含有させる方法として、具体的には、例えば、陰イオン交換樹脂を細断し、アルコール類などの適量の有機溶媒に溶解させることにより、電極触媒層形成用バインダーを調製する。
【０１９５】
電極触媒層形成用バインダーにおいて、陰イオン交換樹脂の含有割合は、電極触媒層形成用バインダー１００質量部に対して、例えば、２〜１０質量部、好ましくは、２〜５質量部である。
【０１９６】
また、その電極触媒層形成用バインダーを、上記した燃料側電極２および／または酸素側電極３の触媒層（電池電極触媒層）の形成に用いることにより、陰イオン交換樹脂を、触媒層（電池電極触媒層）に含有させることができ、これにより、陰イオン交換樹脂を含む触媒層（電池電極触媒層）を備える燃料電池１を得ることができる。
【０１９７】
そして、このような燃料電池１においては、電池電極触媒層の形成において、上記の耐久性に優れる陰イオン交換樹脂を含む電極触媒層形成用バインダーが、用いられている。
【０１９８】
そのため、本発明の陰イオン交換樹脂を用いて得られる本発明の電極触媒層形成用バインダー、また、その電極触媒層形成用バインダーを用いて得られる電池電極触媒層は、耐久性に優れており、優れたアニオン導電性を確保することができる。
【０１９９】
その結果、そのような電池電極触媒層を備える燃料電池は、耐久性に優れており、優れたアニオン導電性を確保することができる。
【０２００】
以上、本発明の実施形態について説明したが、本発明の実施形態は、これに限定されるものではなく、本発明の要旨を変更しない範囲で、適宜設計を変形することができる。
【０２０１】
本発明の燃料電池の用途としては、例えば、自動車、船舶、航空機などにおける駆動用モータの電源や、携帯電話機などの通信端末における電源などが挙げられる。
【実施例】
【０２０２】
次に、本発明を実施例および比較例に基づいて説明するが、本発明は下記の実施例によって限定されるものではない。
【０２０３】
〔実施例：陰イオン交換樹脂ＱＰＡＦ−４（Ｐｉｐ）の合成〕
＜モノマー１の合成＞
窒素インレットおよび冷却管を備えた１００ｍＬの丸底三口フラスコに、１，６−ジヨードパーフルオロヘキサン（５．５４ｇ、１０．０ｍｍｏｌ）、３−クロロヨードベンゼン（１１．９ｇ、５０ｍｍｏｌ）、Ｎ，Ｎ−ジメチルスルホキシド（６０ｍＬ）を加えた。この混合物を撹拌して均一溶液にした後、銅粉末（９．５３ｇ、１５０ｍｍｏｌ）を加え、１２０℃にて４８時間反応を行った。反応溶液を０．１Ｍ硝酸水溶液中に滴下し反応を停止させた。混合物中からろ過によって回収した析出物をメタノールで洗浄し、ろ液を回収した。同様の操作を繰り返し行った後、合わせたろ液に純水を加えることにより析出した白色固体をろ別回収し、純水とメタノールの混合溶液（純水／メタノール＝１／１）で洗浄後、一晩真空乾燥（６０℃）させることにより、下記式で示されるモノマー１（白色固体）を収率８４％で得た。
【０２０４】
【化４５】
2020033393.tif 000047
【０２０５】
＜モノマー２の合成＞
５００ｍＬの丸底三口フラスコに、フルオレン（８３．１ｇ、０．５０ｍｏｌ）、Ｎ−クロロスクシンイミド（１６７ｇ、１．２５ｍｏｌ）、アセトニトリル（１６６ｍＬ）を加えた。この混合物を撹拌して均一溶液にした後、１２Ｍ塩酸（１６．６ｍＬ）を加え、室温にて２４時間反応を行った。反応溶液中からろ過によって回収した析出物をメタノール、および純水で洗浄後、一晩真空乾燥（６０℃）させることにより、下記式で示されるモノマー２（白色固体）を収率６５％で得た。
【０２０６】
【化４６】
2020033393.tif 000048
【０２０７】
＜モノマー３の合成＞
３００ｍＬの丸底三口フラスコに、モノマー２（８．２３ｇ、３５．０ｍｍｏｌ）、１，６−ジブロモヘキサン（５３ｍＬ）を加えた。この混合物を撹拌して均一溶液にした後、テトラブチルアンモニウム（２．２６ｇ、７．００ｍｍｏｌ）、水酸化カリウム（３５．０ｇ）、純水（３５ｍＬ）の混合溶液を加え、８０℃にて１時間反応を行った。反応溶液に純水を加え反応を停止させた。水層から目的物をジクロロメタンで抽出し、合わせた有機層を純水および食塩水で洗浄後、水、ジクロロメタンおよび１、６−ジブロモヘキサンを留去した。粗生成物をシリカゲルカラムクロマトグラフィー（展開溶媒：ジクロロメタン／ヘキサン＝１／４）によって精製した後、一晩真空乾燥（６０℃）させることにより、下記式で示されるモノマー３（淡黄色固体）を収率７５％で得た。
【０２０８】
【化４７】
2020033393.tif 000049
【０２０９】
＜モノマー４−１の合成＞
５０ｍＬの丸底三口フラスコに、モノマー３（２．８ｇ、５．０ｍｍｏｌ）、テトラヒドロフラン（２５ｍＬ）を加えた。この混合物を撹拌して均一溶液にした後、ピペリジン（５．０ｍＬ、５０ｍｍｏｌ）を加え、４０℃にて４８時間反応を行った。反応溶液に水酸化ナトリウム水溶液を加え反応を停止させた。テトラヒドロフランを除去した後、ヘキサンを加え、目的成分の抽出を行った。有機層を食塩水で洗浄後、水およびヘキサンを留去した。４０℃一晩真空乾燥させることにより、下記式で示されるモノマー４−１（淡黄色固体）を収率９１％で得た。
【０２１０】
【化４８】
2020033393.tif 000050
【０２１１】
（重合反応）
窒素インレットおよび冷却管を備えた１００ｍＬの丸底三口フラスコに、モノマー１（１．２ｇ、２．３ｍｍｏｌ）、モノマー４−１（０．７７ｇ、１．３ｍｍｏｌ）、２，２’−ビピリジン（１．４ｇ、９．１ｍｍｏｌ）、Ｎ，Ｎ−ジメチルアセトアミド（９．１ｍＬ）を加えた。この混合物を撹拌して均一溶液にした後、ビス（１，５−シクロオクタジエン）ニッケル（０）（２．５ｇ、９．１ｍｍｏｌ）を加え、８０℃にて３時間反応させた。反応混合物をメタノールと１２Ｍ塩酸の混合溶液（メタノール／１２Ｍ塩酸＝１／１）中に滴下し反応を停止させた。混合物中から濾過によって回収した析出物を１２Ｍ塩酸、０．２Ｍ炭酸カリウム水溶液、および純水で洗浄後、一晩真空乾燥（６０℃）させることにより、下記式で示される陰イオン交換樹脂前駆体ポリマーＰＡＦ−４（Ｐｉｐ）（黄色固体）を収率９７％で得た。
【０２１２】
【化４９】
2020033393.tif 000051
【０２１３】
（四級化反応・製膜・イオン交換）
５０ｍＬの丸底三口フラスコに、陰イオン交換樹脂前駆体ポリマーＰＡＦ−４（Ｐｉｐ）（１．５ｇ）、Ｎ，Ｎ−ジメチルアセトアミド（７．７ｍＬ）を加えた。この混合物を撹拌して均一溶液にした後、ジメチル硫酸（０．６０ｍＬ、５．８ｍｍｏｌ）を加え、室温にて４８時間反応を行った。Ｎ，Ｎ−ジメチルアセトアミド（１０ｍＬ）を加えた反応溶液を純水中に滴下し反応を停止させた。混合物中から濾過によって回収した析出物を純水で洗浄後、一晩真空乾燥（６０℃）させることにより、下記式で示される陰イオン交換樹脂ＱＰＡＦ−４（Ｐｉｐ）（ｍ／ｎ＝１／０．６３、ＩＥＣ＝１．５６ｍｅｑ．／ｇ、水酸化物イオン型）の膜を得た。
【０２１４】
【化５０】
2020033393.tif 000052
【０２１５】
〔比較例：陰イオン交換樹脂ＱＰＡＦ−４（ＴＭ）の合成〕
＜モノマー４−２の合成＞
３００ｍＬの丸底三口フラスコに、モノマー３（１３．２ｇ、２３．４ｍｍｏｌ）、テトラヒドロフラン（１１７ｍＬ）を加えた。この混合物を撹拌して均一溶液にした後、４０ｗｔ％ジメチルアミン水溶液（５８．６ｍＬ）を加え、室温にて２４時間反応を行った。反応溶液に飽和炭酸水素ナトリウム水溶液を加え反応を停止させた。テトラヒドロフランを除去した後、ヘキサンを加え、目的成分の抽出を行った。有機層を食塩水で洗浄後、水およびヘキサンを留去した。４０℃一晩真空乾燥させることにより、下記式で示されるモノマー４−２（淡黄色固体）を収率７５％で得た。
【０２１６】
【化５１】
2020033393.tif 000053
【０２１７】
（重合反応）
窒素インレットおよび冷却管を備えた１００ｍＬの丸底三口フラスコに、モノマー１（１．５２ｇ、２．９１ｍｍｏｌ）、モノマー４−２（０．８２ｇ、１．６７ｍｍｏｌ）、２，２’−ビピリジン（１．７０ｇ、１０．９ｍｍｏｌ）、Ｎ，Ｎ−ジメチルアセトアミド（１１ｍＬ）を加えた。この混合物を撹拌して均一溶液にした後、ビス（１，５−シクロオクタジエン）ニッケル（０）（３．００ｇ、１０．９ｍｍｏｌ）を加え、８０℃にて３時間反応させた。反応混合物をメタノールと１２Ｍ塩酸の混合溶液（メタノール／１２Ｍ塩酸＝１／１）中に滴下し反応を停止させた。混合物中から濾過によって回収した析出物を１２Ｍ塩酸、０．２Ｍ炭酸カリウム水溶液、および純水で洗浄後、一晩真空乾燥（６０℃）させることにより、下記式で示される陰イオン交換樹脂前駆体ポリマーＰＡＦ−４（ＴＭ）（黄色固体）を収率９６％で得た。
【０２１８】
【化５２】
2020033393.tif 000054
【０２１９】
（四級化反応・製膜・イオン交換）
５０ｍＬの丸底三口フラスコに、陰イオン交換樹脂前駆体ポリマーＰＡＦ−４（ＴＭ）（１．７０ｇ）、Ｎ，Ｎ−ジメチルアセトアミド（９．６ｍＬ）を加えた。この混合物を撹拌して均一溶液にした後、ヨウ化メチル（０．４５ｍＬ、７．２２ｍｍｏｌ）を加え、室温にて４８時間反応を行った。Ｎ，Ｎ−ジメチルアセトアミド（１０ｍＬ）を加えた反応溶液を濾過した。濾液をシリコーンゴムで縁取りされたガラス板上に流し込み、水平に調節したホットプレート（５０℃）上で乾燥させた。この膜を純水（２Ｌ）中で洗浄後、一晩真空乾燥（６０℃）させることにより、淡茶色透明の膜を得た。さらに、１Ｍ水酸化カリウム水溶液中に４８時間浸漬させた後、脱気した純水で洗浄することにより、イオン交換基（四級アンモニウム基）の対イオンをヨウ化物イオンから水酸化物イオンへと変換した。これにより、下記式で示される陰イオン交換樹脂ＱＰＡＦ−４（ＴＭ）（ｍ／ｎ＝１／０．６０、ＩＥＣ＝１．４７ｍｅｑ．／ｇ、水酸化物イオン型）の膜を得た。
【０２２０】
【化５３】
2020033393.tif 000055
【０２２１】
＜耐久試験＞
実施例および比較例で得た陰イオン交換樹脂の膜に対して、耐久試験を行った。具体的には、陰イオン交換樹脂の膜（水酸化物イオン型）を８Ｍ水酸化カリウム水溶液（８０℃）に１０００時間浸漬させた際の水酸化物イオン導電率の経時変化を測定した。上記で得られた陰イオン交換樹脂の膜を幅１ｃｍ、長さ３ｃｍに切り出したものを測定サンプルとした。水酸化物イオン導電率測定は、８Ｍ水酸化カリウム水溶液（８０℃）から取り出したサンプルを脱気した純水で洗浄した後、交流四端子法（３００ｍＶ、１０−１０００００Ｈｚ）で、４０℃の水中において実施した。測定装置にはＳｏｌａｒｔｏｌｏｎ１２５５Ｂ／１２８７を使用し、プローブにはφ１ｍｍの金線を用いた。水酸化物イオン導電率σ（ｍＳ／ｃｍ）は、次式より、プローブ間距離Ｌ（１ｃｍ）、インピーダンスＺ（Ω）、膜断面積Ａ（ｃｍ２）から算出した。結果を図２に示す。
【０２２２】
以上のとおり、実施例で得られた陰イオン交換樹脂は、比較例で得られた陰イオン交換樹脂に比べて、耐久試験による水酸化物イオン導電率の低下が抑えられており、化学的特性（耐久性、特に耐アルカリ性）に優れていることが分かる。
【符号の説明】
【０２２３】
１    燃料電池
２    燃料側電極
３    酸素側電極
４    電解質膜
Ｓ    燃料電池セル
【図１】
2020033393.tif 000063
【図２】
2020033393.tif 000064